FR 2442885 A1 19800627 FR 7823943 A 19780809 Domaine technique. L'invention concerne un procédé d'augmentation de la viscosité d'hypochlorite, notamment de sodium et de potassium. I1 s'agit essentiellement du produit appelé communément eau de Javel. Problème posé. I1 s'agit d'améliorer les propriétés physiques, dans un but commercial, des solutions aqueuses d'hypochlorite de métaux alcalins pour la lessive, le blanchiment et la désinfection à usage domestique et industriel. Ces solutions sont vendues actuellement sous forme de solution concentrée à 15 ffi de chlore actif dilué dans de l'eau pour ramener cette concentration de 1 à 10 % en général. Ces solutions ont une viscosité voisine de celle de l'eau et on recherche, depuis un certain temps, à les épaissir et à les parfumer pour qu'elles adhèrent plus longtemps aux surfaces verticales et inclinées et qu'elles soient plus agréables à utiliser.Plus précisément, une viscosité dlevée des hypochlorites améliore l'efficacité de désinfection par suite d'un contact prolongé et minimise les risques de pro jetions et en conséquence, les dangers qui pourraient en résulter. Etat de la technique antérieure et inconvénients. Le brevet français 2.059.755, déposé le 28 août 1970, indique que l'on peut ajouter à l'hypochlorite de métal alcalin un agent tensio-actif soluble en présence des hypochlorites et dtun sel de métal alcalin d'un acide gras totalement saturé. La pratique a montré que cette solution était valable si le temps de stockage ne dépassait pas trois mois. En fait, on assiste souvent, dès le premier mois, si les conditions de température sont défavorables à une décomposition de l'hypochlorite engendrant une teneur plus importante en chlorure de sodium responsable du relargage du savon et de l'agent tensio-actif. La présente invention propose une autre solution qui a prouvé une stabilité inchangée au bout de sept mois. Exposé de l'invention. Suivant l'invention, on adjoint à la solution d'hypochlorite de sodium ou de potassium des polyacrylates de haut poids moléculaire dans une proportion de l'ordre de 1/5. On peut utiliser soit du polyacrylate de sodium, soit du polyacrylate de potassium, soit du polyacrylate de 11thium. On peut encore y adjoindre des polymères d'acrylate et de tétraallyloxyéthane ou encore des polymères d'acrylate et d'acrylamide ou des polymères d'acrylate et d'acide acrylamidoglycolique ou encore des polymères d'acrylate et d'acide bisacri- lamide acétique. Solution au problème et avantages. Des essais ont montré que la solution apportée par l'invention était satisfaisante puisque, comme on l'a indiqué ci-dessus, la solution restait stable pendant au moins sept mois. De plus la viscosité peut être adaptée suivant la proportion mais elle croit rapidement au-delà de 10 ffi d'adjonc- tion. Description d'un mode de réalisation. Dans tous les cas indiqués cidesus, le polyacrylate présente les caractéristiques suivantes - nature chimique : polyacrylate de sodium de h haut poids moléculaire - présentation : solution aqueuse, limpide, incolore à légèrement rosée - extrait sec (2h à 1200C) : 10 % * 0,2 ss - pH (à 1 ss de matière sèche) : 10,5 + 0,5 - viscosité à 20 C. et au type (viscosimètre Epprecht coupe 3 - mobile 4) : 10.OU0 cPo + 1.000 cPo - viscosité relative à 200C et 0,5 de matières sèches : 68 - K - Wert (0,5 ss de matière sèche dans l'eau) : 231,8 - poids moléculaire compris entre 25.000.000 et 33.000.000 et préférentiellement 27.000.000 + 2.090.000 A titre d'exemples, à partir d'une solution d'hypochlorite à 309 chlorométrique, si on ajoute X ss de polyacrylate, on obtient les chiffres suivants Viscosités en centipoises Témoin : hypochlorite seul : 5 à 7 cPo 5 % polyacrylate 11,5 cPo 10 ss n 16,5 " 20 ,% n 75 " 25 y n 100 " 30 % n 120 Dans l'unique figure des dessins qui accompagne la présente description, on a représenté sur un graphique les variations de la viscosité en centipoises suivant le pourcentage de polyacrylate qu'on ajoutait dans la solution d'hypochlo- rite. On voit que, jusqu'à 10 , l'augmentation de la viscosité est faible mais qu'elle croit fortement entre 10 et 20 . Elle continue à croître au-delà de 20 % mais l'intérêt économique devient alors très faible. Les essais de stabilité de l'hypochlorite dont la viscosité a été augmentée par adjonction de polyacrylate, comme il vlent d'être indique montrent qu'elle est en tout point comparable à celle de l'hypochlorite seul. REVENDICATIONS 10/ Procédé d'augmentation de la viscosité d'hypochlorites, notamment de sodium et de potassium, c a r a c t é r i s é par l'adjonction de polyacrylates de haut poids moléculaire dans une proportion de l'ordre de 1/5. 2 / Procédé, tel que défini dans la revendication 1, c a r a c t é r i s d par le fait qu'on utilise du polyacrylate de sodium. 30/ Procédé, tel que défini dans la revendication 1, car a c té r i s é par le fait qu'on utilise du polyacrylate de potassium. 40/ Procédé, tel que défini dans la revendication 1, c a r a c t é r i s é par le fait qu'on utilise du polyacrylate de lithium. 50/ Procédé, tel que défini dans lune ou l'autre des revendications 1 à 4, prise isolément, c a r a c t é r i s é par le fait qu'on utilise un copolymère d'acrylate et de té traallyloxyé thane. 60/ Procédé, tel que défini dans l'une ou l'autre des revendications 1 à 4, prise isolément, c a r a c t é r i s é par le fait qu'on adjoint un polymère d'acrylate et dacry- lamide. 70/ Procédé, tel que défini dans l'une ou l'autre des revendications 1 à 4, prise isolément, c a r a c t é r i s é par le fait qu'on adjoint un copolymère d'acrylate et da- cide acrylamidoglycolique. 80/ Procédé, tel que défini dans l'une ou l'autre des revendications 1 à 4, prise isolément, c a r a c t é r i s é par le fait qu'on adjoint un copolymère d'acrylate et d'acide bisacrylamide acétique.